(57)【要約】【課題】ストランドを切断してペレットを製造する際に、ストランドが回転刃に粘着することを防止するペレットの製造方法を提供すること。【解決手段】樹脂組成物を溶融して押し出すことにより得られたストランドに防着剤を塗布し、塗布後のストランドをペレット状に切断することを特徴とするペレットの製造方法。【選択図】図１
2019006075.tif 000002
【特許請求の範囲】
【請求項１】
樹脂組成物を溶融して押し出すことにより得られたストランドに防着剤を塗布し、塗布後のストランドをペレット状に切断することを特徴とするペレットの製造方法。
【請求項２】
請求項１に記載のペレットの製造方法において、
前記樹脂組成物は、エチレン酢酸ビニル共重合体からなるベースポリマ１００質量部に対して、金属水酸化物を１００質量部以上２００質量部以下添加するものであることを特徴とするペレットの製造方法。
【請求項３】
請求項２に記載のペレットの製造方法において、前記エチレン酢酸ビニル共重合体は、酢酸ビニル含有量が２５質量％以上５０質量％以下であることを特徴とするペレットの製造方法。
【発明の詳細な説明】
【技術分野】
【０００１】
本発明は、ペレットの製造方法に関するもので、特に高い難燃性を有するペレットの製造方法に関するものである。
【背景技術】
【０００２】
近年、鉄道車両用電線等に用いられるノンハロゲン樹脂組成物は、更なる高難燃性を実現するために、難燃剤として、金属水酸化物を多量に添加する配合処方が採られることがある。この場合、多量の難燃剤を添加することにより、ノンハロゲン樹脂組成物の粘度が高くなるため、押出機のスクリューに噛み込みにくい問題があり、その対策としてベースポリマに低粘度、低軟化点の樹脂を用いることがある。例えば、酢酸ビニル含有量が多いエチレン酢酸ビニル共重合体は、高い難燃性を有しながら、低粘度であり、低軟化点の材料であることが知られている。
【０００３】
一方で、ノンハロゲン樹脂組成物の取り扱い性を向上させるために、これをペレット状に成形することが一般的である。ペレット状に加工する方法としては、ノンハロゲン樹脂組成物を溶融し押し出してストランドを形成し、このストランドを回転刃を持つペレタイザーで切断加工する方法があるが、低軟化点のベースポリマを用いたノンハロゲン樹脂組成物は、切断加工時の熱で粘着性が発現し、回転刃に粘着することでストランドの通路を閉塞してしまうため、ペレットを製造することが困難であった。
【０００４】
この点、回転刃にエアーを吹き付け、回転刃を冷却し、粘着を防止する等の対策が採られている（例えば、特許文献１を参照。）
【先行技術文献】
【特許文献】
【０００５】
【特許文献１】特開２００６−２６４３２５号公報
【発明の概要】
【発明が解決しようとする課題】
【０００６】
しかしながら、回転刃にエアーを吹き付け、回転刃を冷却し、粘着を防止する対策は、極度に粘度の低い材料に対しては、効果が限定的であった。
【０００７】
本発明は、ストランドを切断してペレットを製造する際に、ストランドが回転刃に粘着することを防止するペレットの製造方法を提供することを目的とする。
【課題を解決するための手段】
【０００８】
本発明者らは、上記課題を解決するために鋭意研究を重ねた結果、ストランドをペレット状に切断する前に、防着剤を塗布することで、ストランドが回転刃に粘着することを防止することが可能であることを見出し、発明を完成させた。
【０００９】
［１］本発明の一態様のペレットの製造方法は、樹脂組成物を溶融して押し出すことにより得られたストランドに防着剤を塗布し、塗布後のストランドをペレット状に切断することを特徴とするペレットの製造方法。
［２］［１］に記載のペレットの製造方法において、前記樹脂組成物は、エチレン酢酸ビニル共重合体からなるベースポリマ１００質量部に対して、金属水酸化物を１００質量部以上２００質量部以下添加するものであることを特徴とするペレットの製造方法である。
［３］［２］に記載のペレットの製造方法において、前記エチレン酢酸ビニル共重合体は、酢酸ビニル含有量が２５質量％以上５０質量％以下であることを特徴とするペレットの製造方法である。
【発明の効果】
【００１０】
本発明によれば、ストランドを切断してペレットを製造する際に、ストランドが回転刃に粘着することを防止するペレットの製造方法を提供することができる。
【図面の簡単な説明】
【００１１】
【図１】本発明の一実施の形態のペレットの製造方法を示す図である。
【発明を実施するための形態】
【００１２】
本発明の実施の形態を、図を用いて説明する。
【００１３】
図１は、本発明の一実施の形態のペレットの製造方法を示す図である。本発明では、樹脂組成物を押出機１に供給し、溶融された樹脂組成物を押し出し、ストランド２を形成する。ストランド２は冷却槽３を通過した後、防着剤槽４を通過し、切断機においてストランド２は、ペレット状に切断されペレット６を作製する。以下に図１に示す本発明の第１の実施形態について説明する。
【００１４】
押出機１は、樹脂と添加剤、充填剤などを溶融混練する機械であれば良く、例えば、単軸押出機、二軸押出機などが挙げられる。押出機１には、その出口に多数の孔を有する口金を備えたストランドヘッドを設置しており、押出機１は、ストランド状に押し出させる構造となっている。
【００１５】
押出機１から押し出される樹脂組成物としては、難燃性を考慮すると、樹脂に難燃剤を添加したノンハロゲン樹脂組成物が好ましい。難燃剤としては、特に限定されるものではないが、水酸化マグネシウム又は水酸化アルミニウム等の金属水酸化物を用いることが好ましい。また金属水酸化物は、難燃性の観点から、ベースポリマ１００質量部に対して、１００質量部以上２００質量部以下添加することが好ましい。
【００１６】
樹脂としては、一般的に使用されるものなら特に制限されるものではなく、例えばポリオレフィン系樹脂を用いることができる。また、特にエチレン酢酸ビニル共重合体が好ましい。金属水酸化物を多量に添加することを考慮すると、酢酸ビニル含有量が２５質量％以上５０質量％以下であるエチレン酢酸ビニル共重合体を用いることが好ましい。かかるエチレン酢酸ビニル共重合体は、高い難燃性を有しながら、低粘度であり、低軟化点の材料であるためである。
【００１７】
また、樹脂には、充填剤、難燃助剤、滑剤、酸化防止剤、着色剤等の任意の添加剤を配合することができる。
【００１８】
冷却槽３における冷却媒体は、特にこれを限定するものではないが、水を用いることができる。
【００１９】
防着剤槽４に使用する防着剤は、例えば、合成樹脂エマルジョン等を使用することができる。また、防着剤として、脂肪酸塩等を使用することができる。特に、長鎖脂肪酸カルボン酸塩、長鎖脂肪酸カルボン酸金属塩を用いることが好ましい。また防着剤は、製品物性に影響の少ない樹脂ゴム用防着剤が使用可能である。樹脂ゴム用防着剤としては、タルク、クレー、炭酸カルシウム等の粉体状のもの、脂肪酸系、または炭化水素系の界面活性剤による乳化分散体の液状のものいずれも使用が可能である。回転刃の摩耗を考慮すると、液状防着剤を用いることが好ましい。界面活性剤としては、アニオン系界面活性剤、非イオン系界面活性剤等を用いることが好ましい。ストランドが防着剤槽を通過することにより、ストランドに防着剤が塗布される。
【実施例】
【００２０】
以下に、本実施の形態のペレットの製造方法を、実施例を用いてさらに具体的に説明する。なお、本発明は、以下の実施例によって、いかなる制限を受けるものではない。
【００２１】
１．使用材料
（１）樹脂組成物
・エチレン酢酸ビニル共重合体（三井デュポンポリケミカル社製、商品名ＥＶ４５ＬＸ （ＭＦＲ=２．５、ＶＡ=４６%））
・水酸化マグネシウム（神島化学社製、商品名マグシーズＳ４）
・その他配合剤（酸化防止剤、着色剤他）
（２）防着剤
・合成樹脂エマルジョン系液状防着剤（ライオン・スペシャリティケミカルズ社製、商品名ＧＹ−２１９）
【００２２】
２．評価
ストランドを切断機にて切断する際における回転刃へのペレットの粘着の有無を目視にて確認した。
【００２３】
以下の方法および条件で、実施例及び比較例のペレットの製造方法を実施した。
【００２４】
［実施例］
エチレン酢酸ビニル共重合体１００質量部と、水酸化マグネシウム１５０質量部と、その他配合剤２０質量部をモリヤマ社製の７５Ｌ加圧ニーダーに投入し、水冷しながら自己発熱で１４５℃に到達するまで混練しノンハロゲン樹脂組成物を得た。得られたノンハロゲン樹脂組成物をモリヤマ社製の１５０ｍｍＦＲ型押出機に投入し、ストランドヘッドによりストランドを押し出した。ストランドを連続で水槽にて水冷後、合成樹脂エマルジョン系液状防着剤を水で７倍に希釈した液を入れた防着剤槽に通した後、切断機（マース精機社製、商品名Ｋ−４ペレタイザー）にて切断した。
【００２５】
［比較例］
ストランドを防着剤槽に通していないこと以外は、実施例と同様の方法を用いてペレットを製造した。
【００２６】
比較例では、ストランドを防着剤槽に通していないため、切断機内の回転刃及びその後方でペレットが粘着、閉塞し、排出口よりペレットを得ることができなかった。
【００２７】
これに対し、実施例では、ストランドを防着剤槽に通したため、切断機内の回転刃にペレットが粘着することはなく、ペレットを得られることを確認した。
【００２８】
このように、本発明は上記実施の形態および実施例に限定されるものではなく、その要旨を逸脱しない範囲で種々変更可能である。
【符号の説明】
【００２９】
１  押出機
２  ストランド
３  冷却槽
４  防着剤槽
５  切断機
６  ペレット
【図１】
2019006075.tif 000003